(57)【特許請求の範囲】
【請求項１】
底部がセラミックで形成され、空洞部を有する容器と、
前記容器の底部内において、前記空洞部の底面と平行な方向に配設され、前記容器の外側側面で前記容器の外部に導通する第１の導電体と、
前記容器の底部に形成され、前記空洞部の底面から前記第１の導電体まで貫通する貫通孔と、
前記空洞部内の底面の全面において、前記空洞部内の底面の全面に当該空洞部の深さよりも浅く供給され、その周囲にメニスカスが形成された、炭素を導電材とする導電ペーストが固化することにより形成された第１の集電体と、
前記導電ペーストの供給により前記形成された凹型のメニスカスにより位置決めされて前記第１の集電体に接合する第１の電極と、
前記第１の導電体と前記第１の集電体とを電気的に接続する、前記貫通孔において、炭素を導電材とする導電ペーストが固化して形成された貫通電極と、
前記空洞部から前記容器の外部に導通する第２の導電体と、
前記空洞部内で前記第２の導電体と接合する第２の集電体と、
前記第２の集電体に接合し、前記第１の電極と所定距離を隔てて面する第２の電極と、  前記第１の電極、及び第２の電極に接する電解質と、
を具備したことを特徴とする電子部品。
【請求項２】
前記第１の電極は正極であり、前記第２の電極は負極であることを特徴とする請求項１に記載の電子部品。
【請求項３】
前記容器の底部は、前記セラミックが積層したシート材を焼成することで形成され、
前記第１の導電体は、前記積層した層と層との間に形成されている、
ことを特徴とする請求項１、又は請求項２に記載の電子部品。
【請求項４】
前記第１の集電体は、炭素を導電材とする樹脂によって形成されていることを特徴とする請求項１、請求項２、又は請求項３に記載の電子部品。
【請求項５】
前記第１の集電体は、前記容器の底部に形成された凹部に形成されていることを特徴とする請求項１から請求項４までのうちの何れか１の請求項に記載の電子部品。
【請求項６】
前記第１の集電体は、炭素を導電材とする部材が層状に形成されていることを特徴とする請求項１から請求項５までのうちの何れか１の請求項に記載の電子部品。
【請求項７】
前記第２の集電体は、炭素を導電材とすることを特徴とする請求項１から請求項６までのうちの何れか１の請求項に記載の電子部品。
【請求項８】
請求項１から請求項７までのうちの何れか１つの請求項に記載の電子部品と、
前記電子部品に蓄電する蓄電手段と、
所定の機能を発揮する他の電子部品と、
前記蓄電した電荷を用いて前記他の電子部品に電力を供給する電力供給手段と、
を具備したことを特徴とする電子装置。
【発明の詳細な説明】
【技術分野】
【０００１】
本発明は、電子部品、及び電子装置に関し、例えば、電気二重層キャパシタなどの電気化学セルに関するものである。
【背景技術】
【０００２】
電気二重層キャパシタは、電解質中のイオンを分極することにより蓄電し、これを放電することにより電力を供給するデバイスである。
この蓄放電機能により、電気二重層キャパシタは、例えば、電子機器の時計機能や半導体メモリなどのバックアップ電源、マイクロコンピュータやＩＣメモリなどの電子装置の予備電源などに用いられている。
【０００３】
特に表面実装が可能な電気二重層キャパシタは、小型化・薄型化が可能であるため、薄型の携帯端末に適している。
このような小型化・薄型化の要望に応えるため、下記の特許文献１では、次に説明するように、凹部を有する容器に分極用の電極と電解質を収納し、開口部を封口板で封止した電気二重層キャパシタが提案されている。
【０００４】
図９は、従来の電気二重層キャパシタ１００の側面断面図である。
凹部１１３が形成されたセラミックス製の凹状容器１０２の底面には、金属層１１１が設けてあり、金属層１１１の上面には正極電極１０６が接合している。金属層１１１は、凹状容器１０２を貫通して凹状容器１０２の底面の正極端子１１２に電気的に接続しており、このため、正極電極１０６は、金属層１１１を介して正極端子１１２に電気的に接続している。
【０００５】
また、封口板１０３は、金属製の接合金属層１０８により凹部１１３の開口部に接合し、凹部１１３を封口している。
封口板１０３の下側の面には、集電体として機能する金属層１１５が形成されており、金属層１１５の表面には負極電極１０５が接合している。
凹状容器１０２の側面には、接合金属層１０８と凹状容器１０２の底面の負極端子１１０を接続する金属層１０９が形成されている。
そして、負極電極１０５は、金属層１１５、接合金属層１０８、金属層１０９を介して負極端子１１０に電気的に接続している。
【０００６】
負極電極１０５と正極電極１０６の間には、これらの短絡を防ぐセパレータ１０７が設けられており、また、凹部１１３には電解質が封入されている。
そして、電気二重層キャパシタ１００は、負極端子１１０、正極端子１１２に電圧を加えると蓄電し、当該蓄電した電荷を放電して時計機能の維持やメモリなどに電力を供給する。
【０００７】
ところで、凹部１１３の金属層１１１は、下地となるタングステンの層と、その上に形成されたアルミニウムの層から形成されていた。
これは、次の理由による。即ち、金属層１１１は、集電体として使用するため、電圧がかかっても電解質に溶け出さない物質で形成する必要がある。正極の集電体の場合、このような物質として、アルミニウムがあるが、アルミニウムは凹状容器１０２の焼成温度（１０００［℃］以上が好ましい）に耐えることができない。
そこで、高温に耐えうるチタンで下地を作っておき、凹状容器１０２の焼成後、チタンの下地の上にアルミニウムの層を形成することにしたものである。
【０００８】
しかし、アルミニウムの薄膜を凹部１１３の底面に形成するには、真空蒸着などのドライプロセスを用いる必要があり、コストが高くなるという問題があった。
【先行技術文献】
【特許文献】
【０００９】
【特許文献１】特開２００１−２１６９５２号公報
【発明の概要】
【発明が解決しようとする課題】
【００１０】
本発明は、電気二重層キャパシタなどの生産性を高めることを目的とする。
【課題を解決するための手段】
【００１１】
（１）請求項１に記載の発明では、底部がセラミックで形成され、空洞部を有する容器と、前記容器の底部内において、前記空洞部の底面と平行な方向に配設され、前記容器の外側側面で前記容器の外部に導通する第１の導電体と、前記容器の底部に形成され、前記空洞部の底面から前記第１の導電体まで貫通する貫通孔と、前記空洞部内の底面の全面において、前記空洞部内の底面の全面に当該空洞部の深さよりも浅く供給され、その周囲にメニスカスが形成された、炭素を導電材とする導電ペーストが固化することにより形成された第１の集電体と、前記導電ペーストの供給により前記形成された凹型のメニスカスにより位置決めされて前記第１の集電体に接合する第１の電極と、前記第１の導電体と前記第１の集電体とを電気的に接続する、前記貫通孔において、炭素を導電材とする導電ペーストが固化して形成された貫通電極と、前記空洞部から前記容器の外部に導通する第２の導電体と、前記空洞部内で前記第２の導電体と接合する第２の集電体と、前記第２の集電体に接合し、前記第１の電極と所定距離を隔てて面する第２の電極と、前記第１の電極、及び第２の電極に接する電解質と、を具備したことを特徴とする電子部品を提供する。
（２）請求項２に記載の発明では、前記第１の電極は正極であり、前記第２の電極は負極であることを特徴とする請求項１に記載の電子部品を提供する。
（３）請求項３に記載の発明では、前記容器の底部は、前記セラミックが積層したシート材を焼成することで形成され、前記第１の導電体は、前記積層した層と層との間に形成されている、ことを特徴とする請求項１、又は請求項２に記載の電子部品を提供する。
（４）請求項４に記載の発明では、前記第１の集電体は、炭素を導電材とする樹脂によって形成されていることを特徴とする請求項１、請求項２、又は請求項３に記載の電子部品を提供する。
（５）請求項５に記載の発明では、前記第１の集電体は、前記空洞部に形成された凹部に形成されていることを特徴とする請求項１から請求項４までのうちの何れか１の請求項に記載の電子部品を提供する。
（６）請求項６に記載の発明では、前記第１の集電体は、炭素を導電材とする部材が層状に形成されていることを特徴とする請求項１から請求項５までのうちの何れか１の請求項に記載の電子部品を提供する。
（７）請求項７に記載の発明では、前記第２の集電体は、炭素を導電材とすることを特徴とする請求項１から請求項６までのうちの何れか１の請求項に記載の電子部品を提供する。
（８）請求項８に記載の発明では、請求項１から請求項７までのうちの何れか１つの請求項に記載の電子部品と、前記電子部品に蓄電する蓄電手段と、所定の機能を発揮する他の電子部品と、前記蓄電した電荷を用いて前記他の電子部品に電力を供給する電力供給手段と、を具備したことを特徴とする電子装置を提供する。
【発明の効果】
【００１２】
本発明によれば、炭素を主成分とする集電体を形成することにより電気二重層キャパシタの生産性を高めることができる。
【図面の簡単な説明】
【００１３】
【図１】第１の実施の形態に係る電気二重層キャパシタを説明するための図である。
【図２】第１の実施の形態の変形例を説明するための図である。
【図３】第１の実施の形態の変形例を説明するための図である。
【図４】第１の実施の形態における集電体の形成方法を説明するための図である。
【図５】第１の実施の形態における集電体の形成方法を説明するための図である。
【図６】第２の実施の形態に係る電気二重層キャパシタを説明するための図である。
【図７】第２の実施の形態の変形例を説明するための図である。
【図８】第２の実施の形態における集電体の形成方法を説明するための図である。
【図９】従来例を説明するための図である。
【発明を実施するための形態】
【００１４】
（１）実施形態の概要
図１（ａ）に示したように、凹状容器２は、凹部１３を有しており、当該凹部１３の底部には底面に金属層１１を有する貯留部１７が形成されている。
金属層１１は、タングステンで構成されており、凹状容器２の焼成温度に耐えることができる。
金属層１１の上には、炭素を導電材とする集電体１８が形成され、その上に正極として使用される電極６が固定されている。これら集電体１８と電極６は、次のようにして形成される。
【００１５】
凹状容器２を焼成後、貯留部１７に炭素を導電材とする導電ペーストを貯留部１７に供給する。貯留部１７を設けたのは、導電ペーストが液状であるため、周囲に漏れて短絡の原因とならないように貯留部１７で凹部１３の中央部に集めるためである。
その後、導電ペーストを加熱し、導電ペーストを固化させることで集電体１８が形成される。また、導電ペーストの上に電極６を置いて加熱すると導電ペーストが固化し、電極６が固定された集電体１８が形成される。
【００１６】
一般に、集電体として使用できる物質としてアルミニウムのほかに炭素があるが、本実施の形態のように金属層１１の上に導電ペーストを供給して加熱すると集電体１８が形成されるため、アルミニウムを真空蒸着するなどのドライプロセスを経る必要がない。
そのため、製造コストの低減や製造プロセスの簡略化などを図り、電気二重層キャパシタ１の生産性を高めることができる。
なお、導電ペーストの上に電極６を置く場合、導電ペーストの表面張力によって電極６が貯留部１７の中央に位置決めされるため、電極６の位置決めが簡単となり、これによっても生産性が向上する。
【００１７】
導電性ペーストの粘度は、約４００ｄＰａ・ｓであるが、作業性が悪いので、シンナー等の低沸点溶媒を用いて希釈することができる。この希釈によって、粘度は、約４０ｄＰａ・ｓ以下に低減できる。この様に、作業性を考え、導電性ペーストの粘度を下げた場合、溶剤を伴って導電性のペーストが壁面を這い上がり、這い上がった状態で、乾燥固化させた場合に、壁面が導電性の状態にあり、電極を積層した場合に、ショートする危険性があったが、それを回避する効果がある。
【００１８】
また、ＣＶＤ法により、不定形または、結晶性の炭素質の被膜を形成することが可能である。
例えば、気相成長炭素の種となるニッケル系触媒粒子を含む分散溶液を塗布し、溶媒を乾燥させた後、管状炉内で６００℃以上１６００℃以下の温度に加熱し、メタンやアセチレンやその他の炭化水素を含むガスを還元雰囲気下で流入することで、形成が可能である。
また、この時、成型する気相成長炭素が単層、または、複層のチューブ状の炭素であっても良い。さらに、炭素質の被覆を加熱処理によって、結晶化を促進したり、更に、賦活処理をすることで、比表面積を増やすことが可能である。この時、電極６と集電体１８が一体に形成することが出来るので、作業性が高まる。
【００１９】
（２）実施形態の詳細
（第１の実施の形態）
本実施の形態の電子部品を構成する電気化学セルについて図面を参照して説明する。なお、以下では、実施の形態として電気二重層キャパシタを例として説明するが、電子部品を非水電解質電池など、他の種類の電気化学セルとすることも可能である。
例えば、負極に、金属リチウムによって活性化された酸化ケイ素（５０ｗｔ％）と導電助剤（４０ｗｔ％）とポリアクリル酸系の結着剤（２０ｗｔ％）で構成された電極シートを用い、正極に、リチウム−マンガン−酸素の元素がスピネル型の結晶構造を有する活物質（８５ｗｔ％）と導電助剤（１０ｗｔ％）とＰＴＦＥ系の結着剤（５ｗｔ％）で構成された電極シートを用い、ガラス繊維で出来たセパレーターと、１ＭのＬｉＮ（ＳＯ２ＣＦ３）２をＰＣに溶解して電解液で構成される電池が可能である。ここで、正極と負極の大きさは、長さ１ｍｍ×幅１．５ｍｍ×厚み０．２ｍｍとすることができる。
更に、上述の正極活物質以外にも、Ｌｉ４Ｔｉ５Ｏ１２、Ｌｉ４Ｍｎ５Ｏ１２、ＬｉＣｏＯ２など用いることもできる。また、負極の活物質として、Ｌｉ−Ｓｉ−Ｏ、Ｌｉ−ＡＬなどを用いることもできる。
加えて、ＰＣにＬｉＢＦ４を１Ｍ溶解した電解液などを用いることで、リチウムイオン電池を構成することができる。この時、各活物資に、導電助剤や結着剤を併用できる。
【００２０】
図１（ａ）は、第１の実施の形態に係る電気二重層キャパシタ１の側面断面図である。電気二重層キャパシタ１は直方体形状を有しており、大きさは、例えば、高さが１［ｍｍ］以下、縦が２．５［ｍｍ］程度、横が３．０［ｍｍ］程度の直方体形状を有している。
【００２１】
電気二重層キャパシタ１、凹部１３を有する凹状容器２、下側の面に金属層１５が形成された封口板３（厚さは、０．１［ｍｍ］程度）、負極として使用される電極５、正極として使用される電極６、セパレータ７、接合金属層８、金属層１１、集電体１８、貫通電極２１、貫通電極２２、端子１０、端子１２、及び、凹部１３に封入された電解質（図示せず）などを用いて構成されている。
端子１０、１２は、表面実装のための端子であり、以下では、端子１０、１２の側を下方向、封口板３の側を上方向とする。
なお、図１（ａ）では、部材の接合関係が分かりやすいように、電極５、セパレータ７、電極６の間に間隙を図示しているが、凹部１３にこれらの部材を隙間なく詰め込んでもよい。
【００２２】
凹状容器２は、例えば、アルミナを用いたセラミックスで構成されており、グリーンシートと呼ばれる柔軟性を有するセラミックスのシート材４１〜４５を複数枚重ねて焼成して一体化することにより形成される。焼成後の各シートの厚みは１００〜３００μｍとすることが出来る。また、同一の厚みであると、シートを用意する際の管理上の手間が減り望ましい。図１（ａ）では、シート材４１〜４５の接合部を破線で示してある。
グリーンシートには、凹部１３と貯留部１７に対応する開口部と貫通電極２１、２２を設置する貫通孔に対応する孔が形成されており、これらグリーンシートを厚さ方向に積層して焼成することにより、凹部１３と貫通電極２１、２２用の貫通孔を有する凹状容器２が形成される。ここで、貫通電極の直径は、約１００μｍとすることが出来る。また、各層に形成された貫通電極と貫通電極が、グリーンシートを積層する際に、ずれた際の誤差を吸収する目的で、各グリーンシートの上面に予めタングステン（Ｗ）製の導体印刷を施すことができる。
【００２３】
より詳細には、シート材４１、４２には、貫通電極２１、２２の形状に対応する貫通孔が形成されており、シート材４３には、貫通電極２１の形状に対応する貫通孔と貯留部１７の形状に対応する開口部が形成されており、シート材４４〜４５には、貫通電極２１の形状に対応する貫通孔と凹部１３の形状に対応する開口部が形成されている。
【００２４】
凹部１３は、上方から見ると矩形の断面を有しており、凹部１３の底部には、底面に金属層１１が形成された凹型形状の貯留部１７が形成されている。
金属層１１は、貯留部１７の底面に対応するシート材４２の表面に導体印刷し、凹状容器２を焼成することにより形成される。
ここでは、金属層１１の大きさを必要最低限としてコストを低減している。なお、貯留部１７の底面全体に金属層１１を形成してもよい。
導体印刷は、例えば、タングステンなどの耐食性があり、凹状容器２の焼成に耐えうる高融点の金属材料を含むインキでスクリーン印刷することにより行われる。
【００２５】
タングステンは、融点が高く、また、酸化しにくく、更に、セラミックス面との適度な密着極度を有し、焼成後も実用的な電気抵抗を有するため、凹部１３に形成する電極として適している。
しかし、タングステンを正極の集電体として使用する場合、電解質に接した状態で電圧を印加すると電解質中に電気化学的に溶け出す。
そこで、当該溶出を防止するために、次に説明するように電解質に接する全面（即ち、凹状容器２内の部分全て）を導電ペーストによる集電体１８で被覆する必要がある。
【００２６】
また、全面に塗布することで、自身の表面張力によって内部側面の壁面にそってメニスカス形状に形成されるものの、液状のペーストの中心部の厚みを平坦化する効果もある。
電気化学的に、電子は、導体の鋭利な先端部に集中する傾向がある。電気化学デバイスを充放電する際に、電子が、この導体の鋭利な先端部に集中すると、その先端部の周囲にのみ、電力が集中し、劣化が促進されることが危惧される。
そこで、本発明のペーストを塗布することで、鋭利部位を無くし、電子の集中を無くすことで、電極の劣化を避けることが期待できる。
【００２７】
金属層１１の上には、導電ペーストを固化した集電体１８が形成されている。
金属層１１は、厚みを有するが、導電ペーストにより金属層１１の厚みが均され、表面が平らな集電体１８が得られる。
導電ペーストは、炭素材料と溶媒を含んだフェノール系樹脂をペースト状に加工したものを用いる。炭素材料は、導電性を付与するために添加されている。炭素材料としては、黒鉛の粉末、無定形炭素（カーボンブラック）の何れか、あるいは、両方を混合して用いることができる。
加熱により溶媒を乾燥させてフェノール系樹脂成分を重合（固化）させると、フェノール系の樹脂をバインダーとし、炭素を導電体とする樹脂製の集電体１８が形成される。
【００２８】
ここで、一般に負極の集電体の場合、ニッケル、銅、真鍮、亜鉛、スズ、金、ステンレス、タングステン、アルミニウムなど、多くの金属を用いることができるが、正極の集電体は、電解質に集電体が溶け出さないようにするために、アルミニウム、チタン、ニオブなどのプラグメタルと呼ばれる金属を用いる必要がある。正極の集電体としては、これら金属以外では、炭素を用いることができ、本実施の形態では、炭素材を含む導電ペーストを用いることにした。導電ペーストを用いると、プラグメタルの薄膜を真空蒸着などで形成する必要がないため、工程が大幅に簡略化される。
【００２９】
導電ペーストは、カーボン類の中では結晶性の高い黒鉛とカーボン類の中でも無定形のカーボンブラックの２種類を混合し、更に、フェノール系樹脂を主成分と結着剤を含有する。このフェノール系樹脂には、ホルムアルデヒドを代表とするアルデヒドとフェノールを含むその誘導体を用いることができる。
【００３０】
貯留部１７は、凹部１３の底部の中央に形成され、貯留部１７の深さは、電極６の厚さよりも小さく設定されており、貯留部１７の内周は、電極６の外周より導電ペーストのメニスカス１９の程度大きく設定されている。貯留部１７は、導電ペーストが固化する前に飛び散ったり、はみ出したりして短絡の原因となるのを防ぐために設けられている。
貯留部１７は、絶縁性のシート材４２、４３で形成された導電ペーストを保持するための溜め部として機能している。
【００３１】
ここで、メニスカス１９は、導電ペーストを貯留部１７に貯留した際に、表面張力によって導電ペーストの表面に生じる凹面である。
電気二重層キャパシタ１を製造する際に、貯留部１７に液体状の導電ペーストを貯留し、その表面に電極６を置くと、メニスカス１９によって電極６が貯留部１７の中央に位置決めされる。
【００３２】
その後、加熱して導電ペーストを固化すると、集電体１８が形成されると共に電極６が貯留部１７の中央に固定される。即ち、電極６が導電ペーストの表面張力によって形成される凹面に固定されるため、電極６を容易かつ正確に位置決めすることができる。
このように、本実施の形態では、正極集電体の形成に真空蒸着などのドライプロセスが必要ないほか、電極６の位置決めも容易なため、電気二重層キャパシタ１の製造コストの低減と生産性の向上を図ることができる。
【００３３】
電極６は、活性炭を主成分とする電極活物質をシート状に形成して矩形に切断することにより形成されており、例えば、天然素材ではヤシガラ、人造材料では、石炭ピッチ、石油ピッチやフェノール系樹脂の炭化物をそれぞれ水蒸気や化学薬品または電気学的に賦活したものが用いられる。
【００３４】
凹状容器２の凹部１３の下には、先に説明したように孔のあいたシート材４１、４２を積層することにより、凹部１３の底面と凹状容器２の底面に開口部を有する貫通孔が形成されている。
そして、当該貫通孔には、金属層１１と端子１２を電気的に接続する円柱形状の貫通電極２２が形成されている。
貫通電極２２の外径と貫通孔の内径は同じに設定されており、貫通電極２２と貫通孔の内壁の間には間隙が生じないようになっている。貫通電極は、ＶＩＡとも呼ばれる。
【００３５】
貫通電極２２の直径は、０．１〜０．３［ｍｍ］程度である。また、各シート材の層間に、中間電極２８が導体印刷により設けられている。中間電極２８により、例えば、貫通孔の精度が十分でなかったり、あるいは、シート材の積層がずれた場合であっても、確実に貫通電極２２を形成することができる。なお、後述する貫通電極２１の構成も同様である。
【００３６】
貫通電極２２は、この貫通孔にタングステンなどの金属粉末を主成分とする金属ペーストを焼結させたり、カーボン等の導電ペーストを注入して固化させたり、あるいは、金属製の棒材や板材を挿入することにより形成される。金属製の棒材としては、例えば、アルミニウム、ステンレススチール、タングステン、ニッケル、銀、金、あるいは、炭素を含む導電性樹脂などを用いることができる。電極６は、金属層１１、貫通電極２２を介して端子１２に電気的に接続している。
【００３７】
凹部１３の開口部の端部には、封口板３と凹状容器２を接合する金属層である金属層９と接合金属層８が形成されている。
接合金属層８は、開口部の端部の全周に形成された金属層９（メタライズ層）の上に形成されたろう材（ニッケル、金など）の層から構成されている。接合金属層８は、封口板３と凹状容器２の間の気密性を確保するためシールリングと呼ばれることもある。
【００３８】
メタライズ層は、例えば、コバール（Ｃｏ：１７、Ｎｉ：２９、Ｆｅ：５４の比率の合金）で構成されており、コバール製の金属リングを凹状容器２の端部に設置して焼成することにより形成される。
後述するように、封口板３を凹部１３の開口部に設置して加熱すると、ろう材の層が溶けて金属層１５と融着し、凹部１３が封口板３により封口される。
【００３９】
凹状容器２には、孔をあけたシート材４１〜４５を積層することにより、凹部１３を囲む側壁内に、凹部１３の開口部の端部と凹状容器２の底面に開口部を有する貫通孔が形成されている。
そして、当該貫通孔には、接合金属層８と端子１０を電気的に接続する円柱形状の貫通電極２１が形成されている。
貫通電極２１の外径と貫通孔の内径は同じに設定されており、貫通電極２１と貫通孔の内壁の間には間隙が生じないようになっている。
貫通電極２１の材質や形成方法、及び中間電極２８を用いて接合することなどは貫通電極２２と同様である。
【００４０】
端子１０、１２は、タングステンを含むインキなどで導体印刷して焼成した後、その表面に金やニッケルなどをメッキして形成されている。更に、ニッケルメッキの上に、防錆のため金やスズ等の金属をメッキすることが出来る。
メッキには、電解メッキ、無電解メッキなどがあり、また、真空蒸着などの気相法によって形成してもよい。
これにより、端子１０、１２の高いハンダ濡れ性が確保され、電気二重層キャパシタ１を基板に良好に表面実装することができる。
なお、本実施の形態では、端子１０、１２を凹状容器２の外側底面部に設けたが、外側側面部に形成したり、あるいは、外側底面から側面に連続して形成してもよい。
端子１０、１２は、貫通孔に貫通電極２１、２２を設置した後に形成する。
また、端子１０、１２を凹状容器２の底部の端部まで形成しないようにすると、大判のシート材で電気二重層キャパシタ１を同時に多数形成する場合に、これらを切り分けするときに端子１０、１２の剥がれなどを防止することができる。
【００４１】
封口板３は、コバールなどで構成された金属部材である。コバールは、セラミックスと熱膨張率がおおよそ等しいため、リフロー時に電気二重層キャパシタ１を加熱した場合に封口板３と凹状容器２の間に発生する応力を抑制することができる。
封口板３の下側の面には、封口板３を接合金属層８に良好に接合するために、ニッケルメッキによる金属層１５が形成されている。
金属層１５が接合金属層８にろう付けされると封口板３が凹部１３の開口部に物理的、及び電気的に接合する。
【００４２】
ろう付けは、封口板３を加圧しながら加熱することにより溶解し、封口板３と凹状容器２を接合する。
より具体的には、ローラ電極を封口板３の縁部に適当な圧力で接触させ、通電しながら回転走行させるパラレルシーム溶接を用いることができる。接触抵抗により接合金属層８が加熱され、加圧と加熱が行われる。パラレルシーム溶接以外にも、レーザーによる加熱溶接も可能である。
【００４３】
パラレルシーム溶接を行う場合、接合金属層８と封口板３の相性がよい材料を選択するのが望ましく、例えば、接合金属層８に電解ニッケル、無電解ニッケルを用いた場合は、封口板３は、コバールに電解ニッケル、または無電解ニッケルを施したものを用いる。
または、その逆に、接合金属層８に電解ニッケルを用いた場合は、封口板３は、コバールに無電解ニッケルを施したものを用いる。これにより、必要以上に溶接パワーを上げなくて済む。更に、無電解ニッケルを行う場合は、各種還元剤を用いることができる。例えば、ジメチルアミンボラン、次亜リン酸、ヒドラジン、水素化ホウ素ナトリウムなどが挙げられる。ここで、ろう材として、メッキに用いたニッケルを溶融させる際、ニッケルの融点が低い方が望ましい。そこで、メッキの際の還元剤には次亜リン酸を用いることで、仕上がったメッキの化学組成が、「Ｎｉ：９０％-９６％、Ｐ：４％-１０％」である場合に、ホウ素を含有する場合に比較して、融点が低いので、ろう付けに適する。
また、接合金属層８のシールリングをセラミックスのメタライズ層に固着させるためには、金ろう、銀ろうなどのろう材やハンダ材を用いることも可能である。
【００４４】
金属層１５の下側の表面には、電極活物質で構成された電極５が炭素を含有する導電性接着剤により接合している。
電極５の材質と形状は電極６と同様である。金属層１５のうち電極５と接している部分５１は、集電体として機能する。そして、金属層１５のうち電極５と接していない部分５２は、集電体と接合する導電体として機能している。
このようにして、電極５は、金属層１５、接合金属層８、貫通電極２１を介して端子１０に電気的に接続している。
【００４５】
電極５、６は、凹部１３と封口板３により構成される空洞部内で対面しており、電極５、６の間には、電極５、６の接触による短絡を防止するためのセパレータ７が設置されている。
セパレータ７の材質としては、例えば、ＰＰＳ（ポリフェニレンサルファイド）、ＰＥＥＫ（ポリエーテルエーテルケトン）、変性ＰＥＥＫ、ＰＴＦＥ（ポリテトラフルオロエチレン）などの耐熱性樹脂などの表面に親水性を付与した材料からなる不織布、またはガラス繊維を用いることができる。
【００４６】
更に、凹部１３と封口板３より構成される空洞部内には電解質が封入されている。
電解質は、例えば、ＰＣ（プロピレンカーボネート）やＳＬ（スルホラン）などの非水溶媒に（ＣＨ３）・（ＣＨ４）３Ｎ・ＢＦ４などの支持塩を溶かした溶液で構成されている。このように本実施の形態では支持塩として液体を用いるが、ゲル状や固体状の電解質を用いることも可能である。封止方法にも依存するが、電解質として、液体の溶媒を用いる場合は、沸点が２００℃以上あることが望ましい。更に、封口時に印加された熱によって蒸気圧が上がらないことが望ましい。電解液中に沸点が１００℃未満の低沸点の溶媒を添加することはできるが、少なくとも樹脂の融点における蒸気圧が０．２ＭＰａ−Ｇ以下が望ましい。電解液を注入する場合、電解液を凹部１３に注液後、減圧や加熱や加圧を単独又は組み合わせることによって、電解質を電極の細部にまで含浸させることができる。
なお、固体の電解質を用いる場合、セパレータ７は不要となる。
更に、固定の電解質を用いる場合、電解質と集電体が接しないように構成すると、集電体が溶け出すことはないため、電極５を正極、電極６を負極とすることも可能である。
【００４７】
以上のように構成された電気二重層キャパシタ１を、端子１０を負極、端子１２を正極として基板に表面実装し、例えば、携帯電話のメモリやクロックのバックアップ電源として使用することができる。
この場合、携帯電話は、主電源の電池を装着すると同時に電気二重層キャパシタ１を充電しておき、電池交換時や主電源の電圧が低下した場合に、電気二重層キャパシタ１に蓄積された電荷を放電してメモリに電力を供給したり、クロック等の機能を保持する。
【００４８】
以上では、凹状容器２をアルミナを主成分とするセラミックスで構成したが、例えば、耐熱性樹脂、ガラス、セラミックスガラスなどの耐熱材料で構成することも可能である。
凹状容器２をガラスやガラスセラミックスで形成する場合は、低融点のガラスやガラスセラミックスに導体印刷により配線を施し、積層した後、低温で焼成する。
凹状容器２を樹脂で構成する場合、貫通電極２１、２２をインサート成型することも可能である。
【００４９】
また、貫通電極２２について、シート材４２での直径をシート材４１での直径よりも大きく設定すると、リフロー時に加熱して凹部１３の圧力が上昇した場合であっても、当該圧力が貫通電極２２に作用し、貫通電極２２が凹状容器２から抜け落ちることを防止することができる。
同様に、貫通電極２１について、シート材４５での直径をシート材４１〜４４での直径よりも大きく設定することもできる。
【００５０】
図１（ｂ）は、電気二重層キャパシタ１の変形例を説明するための図である。
この例では、電気二重層キャパシタ１は、貫通電極２１、２２を有さず、凹状容器２の側面に形成した配線によって電極５、６を端子１０、１２に接続している。他の構成は、先に説明した第１の実施の形態と同様である。
金属層１１は、貯留部１７の底面からシート材４２の表面に沿って凹状容器２の外部に貫通し、凹状容器２の側面を経て、凹状容器２の底面に形成された端子１２に電気的に接続している。
【００５１】
金属層１１は、貯留部１７の底面において必要最低限の大きさに形成されているが、底面全体に形成してもよい。なお、導電ペーストにより金属層１１の厚みが均され、平らな集電体１８が得られる。
金属層９は、凹状容器２の上端面で接合金属層８に接合すると共に、凹状容器２の側面を経て、凹状容器２の底面に形成された端子１０に電気的に接続している。
凹状容器２の側面では、シート材４１〜４４の上面に補助電極が設けてあり、側面での電気的接続がより確実となるようにしている。
このように、貫通電極を用いない方式で電気二重層キャパシタ１を構成することもできる。
【００５２】
図１（ｃ）は、金属層１１の上面に、予め導電ペーストを塗布し、固化した集電体２０を設置した例である。この場合、導電性接着剤などを用いて、金属層１１と集電体２０、及び、集電体２０と電極６を接合する。
このように、貯留部１７に導電ペーストを注入して固化するのではなく、予め固化した導電ペーストを貯留部１７に設置してもよい。
なお、集電体２０は、金属層１１の周囲を隙間無く埋めており、電解液が金属層１１に触れないようになっている。
これによって、金属層１１が溶出して品質が低下するのを防ぐことができる。
【００５３】
図２（ｄ）は、貫通電極を導電ペーストで形成した例である。
シート材４２に、貯留部１７の底面から金属層１１に至る貫通孔を形成しておき、貯留部１７に導電ペーストを注入すると、導電ペーストが貫通孔に侵入して固化し、貫通電極６１が形成される。
また、導電ペーストの注入後、減圧することにより、貫通電極６１の位置にペーストと一緒に巻き込んだ気泡を脱泡することができる。
集電体１８と貫通電極６１は、一体形成されるため、電極６は、集電体１８、貫通電極６１、金属層１１を経由して端子１２に電気的に接続する。
また、この例では、接合金属層８と端子１０は、貫通電極２１により電気的に接続している。
図２（ｅ）は、集電体１８と金属層１１との電気的接続を貫通電極６１で行うとともに、接合金属層８と端子１０を金属層９で電気的に接続した例である。
【００５４】
図３（ｆ）は、凹部１３に段部を作らずに、そのまま貯留部１７とした例である。この例では、集電体１８と金属層１１を貫通電極６１により電気的に接続している。
図３（ｇ）は、貯留部１７の底部の一部に集電体１８を形成した例である。このように、部貯留１７の底面全面に集電体１８を形成しなくても電極６を機能させることができる。
この例では、凹部１３に段部を作らずに貯留部１７とし、また、貫通電極６１により集電体１８と金属層１１を電気的に接続している。
【００５５】
図４の各図は、集電体１８の形成方法を説明するための図である。
まず、図４（ａ）に示したように、接合金属層８、貫通電極２１、２２、金属層１１、端子１０、１２が形成された凹状容器２を用意する。
そして、貯留部１７に集電体１８となる導電ペーストを供給する。導電ペーストの供給量は、貯留部１７の底面の全てを満たし、メニスカス１９が形成される程度に設定されている。
【００５６】
図４（ｂ）は、貯留部１７に導電ペーストを供給する前に凹状容器２を上方から見た図である。
図に示したように、貯留部１７の底部には、金属層１１が円形に形成されている。なお、金属層１１の形状は矩形など任意でよい。
図４（ｃ）は、凹状容器２に導電ペーストを供給したところを上方から見た図である。凹状容器２の中央に集電体１８となる導電ペーストが貯留されている。
【００５７】
次に、図５に示したように、集電体１８となる導電ペーストの液面に電極６を置く。すると、導電ペーストのメニスカス１９によって電極６が貯留部１７の中央部に位置する。
そして、１８０［℃］程度の温度に加熱すると、導電ペーストが固化して集電体１８となり、電極６が貯留部１７の中央部の固定される。
図示しないが、その後、電極６の上にセパレータ７を置き、電解質を供給して、更に、凹部１３の開口部を電極５が取り付けられた封口板３で封口してろう付けすると電気二重層キャパシタ１が完成する。
【００５８】
なお、導電ペーストを貯留部１７に供給して固化させる工程を複数回行って（即ち、複数回に分けて塗布することで）、集電体１８を層状に形成することもできる。
この場合、貯留部１７に導電ペーストを供給して加熱して固化し、その上に更に導電ペーストを供給して加熱して固化する工程を、最上層の下の層まで繰り返す。
そして、最上の層を形成する際は、最上層となる導電ペーストを供給して、その液面に電極６を設置してから加熱して最上層の導電ペーストを固化させる。このようにして、集電体１８は、層状に形成される。
【００５９】
また、導電性のペーストの厚みが薄い場合においても、導電ペーストの厚みの差や分布によって、電気抵抗にバラツキが生じるため、程度は低いが、電力の集中が起こる。
そのため、導電ペーストを塗布する際は、概ね５０μｍ以上の均一な厚みに塗布することが重要である。塗布後、加熱することで、ペーストに含まれる硬化成分の主剤と固化の促進剤が化学反応によって、重合し、カーボン同士が接触することで電子導電性のネットワークを有する集電体層１８が形成される。
【００６０】
そのとき、導電ペーストの粘度を下げる目的で、有機溶媒を加えることがあり、その溶媒が気化する際に気泡を生じ、直径数μｍ程度の小径な連通孔を形成することがある。
または、導電ペーストの塗布時に巻き込んだ雰囲気の中のガス成分をも上述の小径な連通孔を形成することがある。この連通孔を介して、電解質が金属層１１と接する場合、その連通孔から金属層１１の金属が溶出し、活性炭の表面で、還元され金属となる場合がある。
このような金属の溶解と析出を回避するため、導電ペーストの塗布後、減圧することより、気泡を脱泡することで、前出の連通孔の生成を抑制するという効果を得ることができる。
また、導電ペーストは複数回に分けて、概ね５０μｍ以上の均一な厚みに塗布することでも、前出の連通孔の生成を抑制するという効果を得ることができる。この時、少なくとも、２回以上に分けて塗布することがよく、より望ましくは、３回以上の塗布が望ましい。
【００６１】
以上に説明した実施の形態により、次のような効果を得ることができる。
（１）炭素材で正極の集電体１８を形成することができる。
（２）導電ペーストを固化させて集電体１８を形成するため真空蒸着などのドライプロセスが必要ない。
（３）凹部１３の底部に貯留部１７を設けることにより、液体状の導電ペーストを貯留することができ、導電ペーストのはみ出しなどを防止することができる。
（４）貯留した液体状の導電ペーストの上に電極６を置くことにより、電極６を導電ペーストの表面張力によって容易に位置決めすることができる。
【００６２】
（第２の実施の形態）
図６（ａ）は、第２の実施の形態に係る電気二重層キャパシタ１の側面断面図である。
第１の実施の形態と同じ構成要素には同じ符号を付し、説明を省略する。
凹部１３の底面には、当該底面を二分する突起部３３が形成されている。そして、凹部１３の底面には、突起部３３によって、固化する前の導電ペーストを貯留する溜め部である２つの貯留部１７ａ、１７ｂが形成されている。
貯留部１７ａ、１７ｂで固化した導電ペーストがそれぞれ、集電体１８ａ、１８ｂとなる。なお、使用する導電ペーストは、第１の実施の形態と同様である。
【００６３】
貯留部１７ａ、１７ｂの深さは、導電ペーストが溜められる程度であり、貯留部１７ａ、１７ｂの内周は、電極５、６の外周より導電ペーストのメニスカスの程度大きく設定されている。
【００６４】
貯留部１７ａ、１７ｂの底面には、それぞれ、金属層１１ａ、１１ｂが形成されている。金属層１１ａ、１１ｂの製法は、第１の実施の形態の金属層１１と同様である。
貯留部１７ａ、１７ｂは、それぞれ、凹状容器２の底部に形成された貫通電極２１、２２によって、端子１０、１２に電気的に接続している。貫通電極２１、２２は、中間電極２８によって確実に接合する。
【００６５】
貯留部１７ａ、１７ｂでは、それぞれ、金属層１１ａ、１１ｂの上側の面に、導電ペーストを固化した集電体１８ａ、１８ｂの層が形成されており、更に、その上に電極５、６が呈されている。
これは、導電ペーストが液体のときに、その上に、電極５、６を置いて、導電ペーストを加熱・固化させて電極５、電極６を集電体１８ａ、１８ｂによって貯留部１７ａ、１７ｂに固定したものである。
金属層１１ａ、１１ｂは、必要最小限の面積に形成されており、その厚さが導電ペーストによって均されて、集電体１８ａ、１８ｂの上面は平らになっている。なお、金属層１１ａ、１１ｂは、貯留部１７ａ、１７ｂの底面全体に形成してもよい。
【００６６】
電極５、６は、直方体形状を有しており、第１の実施の形態の電極５、６と同じ材質で構成されている。なお、電極５、６を円柱形状など、他の形状とすることも可能である。
第２の実施の形態では、電極５、６が対称的に形成されているため、何れを正極としてもよい。
また、電極５、６は、突起部３３の上部で対面しており、電極５、６の間には短絡を防止するセパレータ７が配置されている。セパレータ７の材質は第１の実施の形態と同様である。なお、個体の電解質を用いる場合、セパレータ７は不要となる。
【００６７】
凹部１３は、電解質が満たされており、電極５、６の上側の面と封口板３の下側の面（金属層１５の表面）の間には、当該電解質を含浸した含浸部材３１が設置されている。
含浸部材３１は、ガラス材や樹脂ウィックなどからスポンジ状に形成されており、弾性及び吸液性を有している。
含浸部材３１は、電極５、６、及びセパレータ７に押圧されている。これによって、含浸部材３１は、電極５、６が電解質に接した状態で、電極５、６、及びセパレータ７を保持することができる。
【００６８】
封口板３の構成は、第１の実施の形態と同様であるが、例えば、封口板３をアルミニウムで形成し、熱酸化処理によって、下側の面にアルミナによる絶縁層を形成したものを用いてもよい。これにより、衝撃などにより、電極５、６が封口板３の下側の面に接した場合でも短絡を防ぐことができる。
【００６９】
凹状容器２は、第１の実施の形態と同様にグリーンシートによるシート材４１〜４５を積層して形成されている。
シート材４１、４２には、貫通電極２１、２２を形成する貫通孔が形成されており、シート材４３〜４５には、凹部１３に対応する開口部が形成されている。シート材４３には、突起部３３となる部分が抜かれずに残っている。
【００７０】
図６（ｂ）は、第２の実施の形態の変形例を説明するための図である。
この例では、電気二重層キャパシタ１は、貫通電極２１、２２を有さず、凹状容器２の側面に形成した配線によって電極５、６を端子１０、１２に接続している。他の構成は、先に説明した第２の実施の形態と同様である。
金属層１１ａ、１１ｂは、それぞれ、貯留部１７ａ、１７ｂの底面からシート材４２の表面に沿って凹状容器２の外部に貫通し、凹状容器２の側面を経て、端子１０、１２に電気的に接続している。金属層１１ａ、１１ｂは、貯留部１７ａ、１７ｂの底面に必要最小限の大きさで形成されているが、底面全体に形成してもよい。
このように、貫通電極を用いない方式で電気二重層キャパシタ１を構成することもできる。
【００７１】
図７（ａ）は、第２の実施の形態の更なる変形例を説明するための図である。
凹状容器２は、樹脂製のシート材４１〜４５を形成して構成されている。
樹脂としては、例えば、ＰＴＦＥ（テトラフルオロエチレン）、ＰＦＡ（ポリテトラフルオロエチレン）、ＦＲＰ（繊維強化プラスチック）などを用いることができる。
ＰＦＡは、ステンレスと溶着し、ＰＴＦＥは、強度が高いなど、樹脂に特有の性質があるため、例えば、シート材４１をＰＴＦＥ、シート材４２、４３をＰＦＡ、シート材４４、４５をＰＴＦＥにするといったように、異種の樹脂のシート材を組み合わせることができる。
【００７２】
金属層１１ａ、１１ｂは、例えば、ステンレススチールの板材を用いて形成されており、シート材４１〜４５と共に積層・加熱され、シート材４２、４３に溶着する。
金属層１１ａ、１１ｂは、凹状容器２の底面に曲げられて、金属層１１ａ、１１ｂの先端部分が端子１０、１２を形成する。
封口板３は、例えば、ＰＴＦＥのシート材により構成され、レーザ溶接などにより、凹状容器２の開口部に溶着している。
金属層１１ａ、１１ｂの厚みは、導電ペーストにより均され、集電体１８ａ、１８ｂの上面は平らとなる。導電ペーストは多重塗装してもよい。
金属層１１ａ、１１ｂとして金属板を用いるとコストを低減することができる。
【００７３】
図７（ｂ）は、第２の実施の形態の更なる変形例を説明するための図である。
この例では、集電体１８ａと金属層１１ａ、及び、集電体１８ｂと金属層１１ｂが、それぞれ、導電ペーストを固化して形成された貫通電極６１ａ、６１ｂにより電気的に接続されている。
【００７４】
図８の各図は、集電体１８ａ、１８ｂの形成方法を説明するための図である。
まず、図８（ａ）に示したように、接合金属層８、貫通電極２１、２２、貯留部１７ａ、１７ｂ、金属層１１ａ、１１ｂ、端子１０、１２が形成された凹状容器２を用意する。
そして、貯留部１７ａ、１７ｂに導電ペーストを供給する。導電ペーストの供給量は、貯留部１７ａ、１７ｂの底面の全てを満たし、メニスカス１９ａ、１９ｂが形成される程度に設定されている。
図８（ｂ）は、凹状容器２に導電ペーストを供給したところを上方から見たところを示している。貯留部１７ａ、１７ｂに固化すると集電体１８ａ、１８ｂとなる導電ペーストが貯留されている。
【００７５】
次に、図８（ｃ）に示したように、導電ペーストの液面に、それぞれ、電極５、６を置く。すると、導電ペーストのメニスカスによって、電極５、６が、それぞれ貯留部１７ａ、１７ｂの中央部に位置する。
そして、１８０［℃］程度の温度に加熱すると、導電ペーストが固化し、導電ペーストが固化して集電体１８ａ、１８ｂとなり、電極５、６が貯留部１７ａ、１７ｂの中央部に固定される。
図示しないが、その後、電極５、６の間にセパレータ７を置き、電解質を供給する。更に、電解質を含浸した含浸部材３１を電極５、６の上において、凹部１３の開口部を封口板３で封口してろう付けすると電気二重層キャパシタ１が完成する。
【００７６】
以上に説明した第１の実施の形態により、次の構成を得ることができる。
封口板３で封口された凹状容器２は、凹部１３が空洞部となるため、空洞部を有する容器として機能している。
金属層１１及びこれに接合した貫通電極２２は、前記空洞部から前記容器の外部に導通する第１の導電体として機能している。
集電体１８は、前記空洞部内で前記第１の導電体と接合し、炭素を導電材とする第１の集電体として機能している。
電極６は、前記第１の集電体に接合する第１の電極として機能している。
金属層１５の電極５と接しない部分５２、及びこれと接合する接合金属層８、貫通電極２１は、前記空洞部から前記容器の外部に導通する第２の導電体として機能している。
金属層１５の電極５と接する部分５１は、前記空洞部内で前記第２の導電体と接合する第２の集電体として機能している。
電極５は、前記第２の集電体に接合し、前記第１の電極と所定距離を隔てて面する第２の電極として機能している。
凹部１３に封入される電解質は、前記第１の電極、及び第２の電極に接する電解質として機能している。
【００７７】
電極６は、正極として使用され、電極５は、負極として使用されるため、前記第１の電極は正極であり、前記第２の電極は負極となっている。
【００７８】
金属層１１が電解質に溶解するのを防止するために凹部１３内において金属層１１は全て集電体１８に覆われているため、前記第１の集電体は、前記空洞部内で前記第１の導電体の全てを被覆している。
【００７９】
導電ペーストは、炭素材料と溶媒を含んだフェノール系樹脂をペースト状に加工したものが用いられ、フェノール系樹脂成分を重合して樹脂状となるため、前記第１の集電体は、炭素を導電材とする樹脂によって形成されている。
【００８０】
集電体１８は、貯留部１７（凹部で形成されている）に形成されているため、前記第１の集電体は、前記空洞部に形成された凹部に形成されている。
【００８１】
導電ペーストの供給と固化を繰り返すことにより集電体１８を層状に形成することができ、この場合、前記第１の集電体は、炭素を導電材とする部材が層状に形成されている。
【００８２】
また、第２の実施の形態では、電極５に対しても導電ペーストで集電体を形成するため、この場合、前記第２の集電体は、炭素を導電材としている。
【００８３】
また、電気二重層キャパシタ１は、例えば、携帯電話のメモリやクロックのバックアップ電源として使用することができる。
この場合、当該携帯電話は、電気二重層キャパシタ１で構成された電子部品と、主電源の電池を装着すると同時に前記電子部品に蓄電する蓄電手段と、メモリやクロックなどの所定の機能を発揮するほかの電子部品と、蓄電した電荷を放電してメモリやクロックに電力を供給するなど、前記蓄電した電荷を用いて前記他の電子部品に電力を供給する電力供給手段を備えた電子装置として機能している。
【００８４】
凹状容器２は、シート材４１〜４５を積層して形成されており、空洞を形成するための凹部１３、貯留部１７、金属層１１、貫通電極２１、２２が形成されているため、電気二重層キャパシタ１の製造工程は、空洞を形成するための凹部と、前記凹部内に形成された導電ペーストを貯留する貯留部と、前記貯留部の底面から外部に導通する第１の導電体と、を有する凹状容器を形成するステップを有している。
また、貯留部１７に導電ペーストを供給して液面に電極６を設置し、その後、加熱して導電ペーストを固化させるため、当該製造工程は、前記貯留部に炭素を導電材とする導電ペーストを供給するステップと、前記供給した導電ペーストの上に第１の電極を設置するステップと、前記第１の電極が設置された導電ペーストを固化させて第１の集電体を形成するステップを有している。
更に、金属層１５に電極５を接合し、凹部１３に電解質を供給してセパレータ７と共に電極５を凹部１３に設置するため、当該工程は、前記凹部に、第２の集電体と、前記第２の集電体に設置され、前記第１の電極と所定距離を隔てて対面する第２の電極と、前記第２の集電体に接合し、外部に導通する第２の導電体と、前記第１の電極、及び前記第２の電極に接する電解質と、を形成するステップを有している。
ろう付けして凹部１３を封口板３で封口するため、当該工程は、前記凹部を封口するステップを有している。
【００８５】
なお、本実施形態については、次のように構成することも可能である。
（１）構成１
空洞部を有する容器と、
前記空洞部から前記容器の外部に導通する第１の導電体と、
前記空洞部内で前記第１の導電体と接合し、炭素を導電材とする第１の集電体と、
前記第１の集電体に接合する第１の電極と、
前記空洞部から前記容器の外部に導通する第２の導電体と、
前記空洞部内で前記第２の導電体と接合する第２の集電体と、
前記第２の集電体に接合し、前記第１の電極と所定距離を隔てて面する第２の電極と、
前記第１の電極、及び第２の電極に接する電解質と、
を具備したことを特徴とする電子部品。
（２）構成２
前記第１の電極は正極であり、前記第２の電極は負極であることを特徴とする構成１に記載の電子部品。
（３）構成３
前記第１の集電体は、前記空洞部内で前記第１の導電体の全てを被覆していることを特徴とする構成１、又は構成２に記載の電子部品。
（４）構成４
前記第１の集電体は、炭素を導電材とする樹脂によって形成されていることを特徴とする構成１、構成２、又は構成３に記載の電子部品。
（５）構成５
前記第１の集電体は、前記空洞部に形成された凹部に形成されていることを特徴とする構成１から構成４までのうちの何れか１の構成に記載の電子部品。
（６）構成６
前記第１の集電体は、炭素を導電材とする部材が層状に形成されていることを特徴とする構成１から構成５までのうちの何れか１の構成に記載の電子部品。
（７）構成７
前記第２の集電体は、炭素を導電材とすることを特徴とする構成１から構成６までのうちの何れか１の構成に記載の電子部品。
（８）構成８
構成１から構成７までのうちの何れか１つの構成に記載の電子部品と、
前記電子部品に蓄電する蓄電手段と、
所定の機能を発揮する他の電子部品と、
前記蓄電した電荷を用いて前記他の電子部品に電力を供給する電力供給手段と、
を具備したことを特徴とする電子装置。
（９）構成９
空洞を形成するための凹部と、前記凹部内に形成された導電ペーストを貯留する貯留部と、前記貯留部の底面から外部に導通する第１の導電体と、を有する凹状容器を形成するステップと、
前記貯留部に炭素を導電材とする導電ペーストを供給するステップと、
前記供給した導電ペーストの上に第１の電極を設置するステップと、
前記第１の電極が設置された導電ペーストを固化させて第１の集電体を形成するステップと、
前記凹部に、第２の集電体と、前記第２の集電体に設置され、前記第１の電極と所定距離を隔てて対面する第２の電極と、前記第２の集電体に接合し、外部に導通する第２の導電体と、前記第１の電極、及び前記第２の電極に接する電解質と、を形成するステップと、
前記凹部を封口するステップと、
を含むことを特徴とする電子部品の製造方法。
（１０）以上の各構成によれば、凹部底面に炭素を主成分とする集電体を形成することにより電気二重層キャパシタの生産性を高めることができる。
【符号の説明】
【００８６】
１  電気二重層キャパシタ
２  凹状容器
３  封口板
５  電極
６  電極
７  セパレータ
８  接合金属層
９  金属層
１０  端子
１１  金属層
１２  端子
１３  凹部
１５  金属層
１７  貯留部
１８  集電体
１９  メニスカス
２１、２２  貫通電極
２８  中間電極
３１  含浸部材
３３  突起部
４１〜４５  シート材
５１、５２  部分
６１  貫通電極
１００  電気二重層キャパシタ
１０２  凹状容器
１０３  封口板
１０５  負極電極
１０６  正極電極
１０７  セパレータ
１０８  接合金属層
１０９  金属層
１１０  負極端子
１１１  金属層
１１２  正極端子
１１３  凹部
１１５  金属層
【図１】
0006032684.tif 000002
【図２】
0006032684.tif 000003
【図３】
0006032684.tif 000004
【図４】
0006032684.tif 000005
【図５】
0006032684.tif 000006
【図６】
0006032684.tif 000007
【図７】
0006032684.tif 000008
【図８】
0006032684.tif 000009
【図９】
0006032684.tif 000010